(57)【要約】  それと化学的に結合させた少なくとも１つの非アルミニウム金属酸化物を含む高耐熱電気絶縁性金属酸化物コーティング層を有する、アルミニウムまたはアルミニウム合金の金属導体およびその製造および使用方法。【選択図】図１
2017526127.tif 000002
【特許請求の範囲】
【請求項１】
外面を有する導電性コアおよびコアの外面に直接化学的に結合される電気絶縁コーティングを含む導電体であって、コアは、アルミニウムを含み、コーティングは、少なくとも１種の非アルミニウム金属酸化物を含み、コーティングは、高温で電気抵抗性である導電体。
【請求項２】
導電体が、少なくとも４５０℃に加熱した後、周囲温度で電気抵抗を維持する、請求項１に記載の導電体。
【請求項３】
導電体が、少なくとも６００℃までの熱サイクル後に周囲温度で少なくとも１メガオームの電気抵抗を維持する、請求項１に記載の導電体。
【請求項４】
コアがアルミニウム合金をさらに含む、請求項１に記載の導電体。
【請求項５】
少なくとも１つの非アルミニウム金属酸化物が二酸化チタンを含み、導体がアルミニウムまたはアルミニウム合金導体である、請求項１に記載の導電体。
【請求項６】
電気絶縁コーティングが、導電体が使用される前に、周囲温度で３〜３０メガオームの電気抵抗を有する、請求項１に記載の導電体。
【請求項７】
コーティングは、導電体のための唯一の電気絶縁体であり、コーティングは、最大１２０ボルトの印加電圧および最大約１４０ボルトのピーク電圧で電気絶縁性である、請求項１に記載の導電体。
【請求項８】
コーティングが、２５０℃より高い温度、好ましくは３００℃より高い温度に曝された後、周囲温度で少なくとも４メガオームの抵抗を有する、請求項１に記載の導電体。
【請求項９】
コーティングが０．５〜５０ミクロンの範囲の厚さを有する、請求項１に記載の導電体。
【請求項１０】
電気絶縁コーティングが均質である、請求項１に記載の導電体。
【請求項１１】
電気絶縁コーティングが、酸化アルミニウムをさらに含み、コアの外面との界面を有し、酸化アルミニウムの濃度は、コアの外面との界面でより大きく、界面から離れるにつれて減少する、請求項５に記載の導電体。
【請求項１２】
電気絶縁コーティングが、電気絶縁コーティングでコーティングされる前の露出のコアの表面積より少なくとも１００倍大きい表面積を有する、請求項１に記載の導電体。
【請求項１３】
電気絶縁コーティングが電気セラミックコーティングである、請求項１に記載の導電体。
【請求項１４】
コーティングを取り囲む電気絶縁シェルをさらに含み、コーティングがシェルとコアとの間に位置する、請求項１に記載の導電体。
【請求項１５】
電気絶縁シェルが、エナメル、シーラント、有機コーティングを含む、請求項１４に記載の導電体。
【請求項１６】
少なくとも１つのシグナルおよび電力を送信するためのワイヤハーネスであって、ワイヤハーネスは、請求項１〜１５のいずれか一項に記載の導電体から形成された少なくとも１本のワイヤを含むワイヤハーネス。
【請求項１７】
導電体から形成される少なくとも１本のワイヤは、１２０ボルト以下の回路の一部である、請求項１６に記載のワイヤハーネス。
【請求項１８】
請求項１〜１５のいずれか一項に記載の導電体を含む巻線を含む電気機械。
【請求項１９】
巻線は、可動巻線である、請求項１８に記載の電気機械。
【請求項２０】
電気絶縁コーティングを以下の工程、
露出のワイヤを電気絶縁コーティングの前駆体を有する水溶液を含有する浴と接触させ、露出のワイヤはコアを提供する、
露出のワイヤと電気的に接続された電化装置を動作させて、高電圧および高電流で露出のワイヤを通電する、および
露出のワイヤを浴中の前駆体と電気化学的に反応させ、ワイヤの外面に電気絶縁コーティングを堆積させ、それによってコーティングされた導電体を製造する工程とを含む方法によって電気絶縁コーティングが形成される、請求項１に記載の導電体。
【請求項２１】
方法は、さらには、以下の工程、
陰極接続を有し、電気絶縁コーティングのための前駆体を含む水溶液を含む浴に露出のワイヤを連続して供給する、
帯電した露出のワイヤを、陰極接続が存在し、電気絶縁コーティングのための前駆体を含む水溶液に通し、それにより水溶液を介して帯電した露出のコアから陰極接続に、ワイヤの電気化学的反応をもたらすのに十分な滞留時間、電流を通す、および
続けて浴からコーティングされた導電体を除去することを含む請求項２０に記載の方法。
【発明の詳細な説明】
【技術分野】
【０００１】
関連出願の相互参照
本出願は、２０１４年８月７日に出願された米国仮出願番号第６２／０３４，３５８号、および２０１４年８月７日に出願された米国仮出願第６２／０３４，３０８号の優先権を主張し、その開示内容は、参照により本明細書に組み込まれる。
【０００２】
種々の実施形態は、電気絶縁コーティングを有するアルミニウムおよびアルミニウム合金の導体に関する。  
【背景技術】
【０００３】
マグネットワイヤなどの従来の導電体は、典型的には、可撓性であるポリマー絶縁体の薄いシース（ｓｈｅａｔｈ）でコーティングされた銅ワイヤであり、絶縁されたワイヤを磁石の周りに巻き付けることができ、ワイヤを通る電気を利用して磁場を発生させる。それは、エネルギーの形を変えたり、磁場を利用して電力密度を変える様々な装置の構造に用いられ、たとえば、変圧器、インダクタ、モーター、発電機、スピーカー、ハードディスクヘッドアクチュエータ、電磁石および他の電気機械およびワイヤのコイルを必要とする用途が挙げられる。同様に、自動車ワイヤリングハーネスおよび他の低電圧電気および磁気ワイヤアセンブリなどの低電圧を運ぶワイヤは、従来、同様のシースされた銅ワイヤで作られていた。
【０００４】
銅はアルミニウムよりも優れた導電性を有するが、銅ワイヤに比べて安価で軽量な単位重量（密度）のためにアルミニウムワイヤの需要が高まっている。わずか１ポンドのアルミニウムが、２ポンドの銅の通電容量に等しい。アルミニウムのマグネットワイヤは大型の変圧器やモーターに使用されることがあるが、銅に比べ、同じ電流を流すために断面積を銅ワイヤの約２倍にする必要があるなど種々の欠点を有し、その結果、大きな巻線や大きな断面積が必要となると、コイルを収容する装置のサイズを望ましくなく大きくし、金属ワイヤ上の絶縁体の厚さを減少させることなどにより、ワイヤの断面積を減少させることが望まれる。
【０００５】
マグネットワイヤや低電圧ワイヤのような導電体は、従来、紙、綿、絹、ガラス繊維テープまたはポリエステルなどの有機材料から一般に構成される電気絶縁層で覆われている。
【０００６】
さらに最近の従来の試料は、典型的には、絶縁層を提供するために、１〜４層のポリマーフィルム絶縁体、多くの場合２つの異なる組成物を使用する。これらの有機コーティングされたマグネットワイヤは、高温動作の不具合のためにそれらを含む製品の寿命が制限される。たとえば、ドリルや小型モーターを長時間使用すると、著しい熱が発生する。マグネットワイヤ絶縁フィルムは、（温度範囲を増大するために）ポリビニルホルマール、ポリウレタン、ポリアミド、ポリエステル、ポリエステル−ポリイミド、ポリアミド−ポリイミド（またはアミド−イミド）、およびポリイミドを使用する。有機コーティングが直面する一般的な難しさは、耐食性、耐薬品性および高温耐性に関する硬化したコーティングの性能が低いことである。
【０００７】
ポリイミドなどの最も丈夫な有機膜でさえ、約２４０℃の最高温度に耐性があるのみである。より厚い正方形または長方形のマグネットワイヤの絶縁は、高温ポリイミドまたはガラス繊維テープで包むことによってしばしば強化され、巻線の絶縁強度および長期信頼性を改善するために完成した巻線はしばしば絶縁ワニスに真空含浸される。ＮＥＭＡクラスＣ絶縁などのガラスおよびポリエステル／ガラスの絶縁体は、ポリイミド単独よりも高い温度で評価されるが、ワイヤの周囲にフィラメントを巻き付ける必要があり、一般にポリエステル繊維、ワニスまたはエポキシのような有機材料を含む。これらの追加された工程は大きな労働力を有し、有機材料が存在するために依然として制限された高温耐性を有する。
【０００８】
無機材料でワイヤをコーティングする試みは、マグネットワイヤ用途では制限された成功を収めてきた。アルミニウム酸化物の陽極酸化コーティングを有するアルミニウムワイヤは、絶縁厚さでのコーティングの脆化および非弾性化を含む様々な欠点を有し、特に温度サイクルに曝されたときにコーティングにクラックを生じる。また、酸化アルミニウムは、約３００℃〜４５０℃の高温で破砕し、層間剥離する。アルミニウムワイヤを陽極酸化するための製造プロセスにも欠点がある。商業的な陽極酸化に使用される硫酸電解質は、発癌物質として同定され、安全性および健康上の問題をもたらす。空気中の硫酸のＯＳＨＡの限界はわずか１ｍｇ／ｍ３である。アルミニウムの陽極酸化もまた比較的遅く、たとえば、アルミニウムの陽極酸化には、４ミクロンの酸化アルミニウムを塗布するのにおおよそ１分かかる。アルミナコーティングアルミニウムワイヤのこのおよび他の限界は、産業界において陽極酸化アルミニウムマグネットワイヤの商業的な成功がたとえあったとしても、制限されたものに映し出される。
【０００９】
無機材料を使用する他の試みとしては、シースとワイヤとの間の空間を充填する無機粉末を有する銅ワイヤの周りのシースが挙げられる。これらの被覆製品は、生産に大きな労働力を要し、より高価で重い銅ワイヤを含み、厚い粉末充填空間を使用し、ワイヤの重量および外周を著しく増加させる。
【００１０】
航空機、船舶、自動車、および機器産業において、アクチュエータ（例えば、ソレノイド、電動モーター、ラウドスピーカーなど）、センサ（例えば、可変差動トランスデューサ）、変圧器（例えば、電子機器用の降圧変圧器）、ならびに発電機および交流発電機を含むトランスデューサなどのコイル状ワイヤデバイスに使用するのに適する、低コスト、軽量の銅ワイヤ型電磁コイル・アセンブリのマグネットワイヤ代替品への継続的な要求がある。
【００１１】
一般に、電磁コイルアセンブリは、少なくとも１つのマグネットワイヤを含み、マグネットワイヤは、少なくとも１つのマルチターンコイルを製造するために、ボビンまたは類似の支持構造に巻かれる。ソレノイド内での使用のために設計されたとき、電磁コイルアセンブリはしばしば単一のコイルを含む一方、可変差動トランスデューサまたは変圧器内で利用される場合、電磁コイルアセンブリは、典型的には、一次コイルおよび一つ以上の二次コイルを含む。従来の非高温電磁コイルアセンブリでは、絶縁体は通常、プラスチックまたは他の容易に入手可能な有機誘電材料から形成される。しかし、有機材料は急速に分解し、脆くなり、最終的には約２６０℃を超える温度に曝された場合には機能しなくなり、結果として、通常またはピーク使用時に約２５０℃を超える電磁コイルアセンブリ内での使用には不適当である。２６０℃未満の温度でも、周囲温度とピーク使用温度との間の温度サイクルは、有機絶縁体を老化させる傾向がある。
【００１２】
２５０℃を超える温度に特徴付けられる高温環境において長時間かつ信頼できる動作を提供することができるマグネットワイヤが必要とされる。
【００１３】
また、従来の有機系絶縁体は、ワイヤアセンブリ上の局所的な温度上昇の点である「ホットスポット」に対する耐性が低いという欠点も有する。これらは、運転中のエンジン、マニホールドおよび排気アセンブリなどの近くで一般に見られ、例えばワイヤリング、ワイヤリングハーネスおよび接続部間の意図しないおよび／または断続的な接触により絶縁体が溶融または分解し、ワイヤの外へ電流が流れ出、電気ショートをもたらす。
【００１４】
上記を考慮すると、温度が２５０℃、例えばホットスポットを超える場合、および／または２６０℃を超えて約６４０℃までの温度によって特徴付けられる高温環境で動作するのに適したコイルワイヤ装置（例えば、電気機械、ソレノイド、可変差動変圧器、および２つの位置センサなど）内で使用する電磁コイルアセンブリに使用するの適するコーティングワイヤの実施形態を提供することが望ましい。好ましくは、このような電磁石コイルアセンブリの態様は、放射線に対して比較的鈍感であり、原子核用途内での使用に良く適する。
【００１５】
このような高温電磁コイルアセンブリを製造する方法の実施形態を提供することが望ましい。
【発明の概要】
【００１６】
一実施形態では、高温耐性絶縁コーティングを有するアルミニウムまたはアルミニウム合金の金属導体は、アルミニウムまたはアルミニウム合金導体を備える。少なくとも１種の非アルミニウム金属酸化物を含む電気絶縁金属酸化物コーティング層がアルミニウムまたはアルミニウム合金導体上に堆積される。絶縁金属酸化物コーティング層は、アルミニウムまたはアルミニウム合金導体に化学的に結合される。
【００１７】
別の実施形態では、導電体は、外面を有する導電性コアを備え、コアはアルミニウムを含む。電気絶縁コーティングは、コアの外面に直接化学的に接着される。コーティングは、少なくとも１つの非アルミニウム金属酸化物を含み、高温で電気抵抗性である。
【００１８】
本発明の別の目的は、外面を有する導電性コアおよびコアの外面に直接化学的に結合される電気絶縁コーティングを含む導電体であって、コアは、アルミニウムを含み、コーティングは、少なくとも１種の非アルミニウム金属酸化物を含み、コーティングは、高温で電気抵抗性である導電体を提供することにある。
【００１９】
本発明の別の目的は、少なくとも４５０℃に加熱した後、導電体が周囲温度で電気抵抗を維持する、本明細書に開示される導電体を提供することにある。本発明の別の目的は、導電体が、少なくとも６００℃の温度サイクル後に周囲温度で少なくとも１メガオームの電気抵抗を維持する、本明細書に開示される導電体を提供することにある。
【００２０】
本発明の別の目的は、コアがアルミニウム合金を含む本明細書に開示される導電体を提供することにある。本発明の別の目的は、少なくとも１つの非アルミニウム金属酸化物が二酸化チタンを含み、導体がアルミニウムまたはアルミニウム合金導体である、本明細書に開示される導電体を提供することにある。本発明の別の目的は、コーティングが、０．５〜５０ミクロンの範囲の厚さを有する、本明細書に開示される導電体を提供することにある。
【００２１】
本発明の別の目的は、電気絶縁コーティングが、導電体が使用される前に、周囲温度で３〜３０メガオームの電気抵抗を有する、本明細書に開示される導電体を提供することにある。本発明の別の目的は、２５０℃より高い温度、好ましくは３００℃より高い温度に曝された後、周囲温度で少なくとも４メガオームの抵抗を有する、本明細書に開示される導電体を提供することにある。
【００２２】
本発明の別の目的は、コーティングは、導電体のための唯一の電気絶縁体であり、コーティングは、最大１２０ボルトの印加電圧および最大約１４０ボルトのピーク電圧で電気絶縁性である、本明細書に開示される導電体を提供することにある。
【００２３】
本発明の別の目的は、電気絶縁コーティングが均質である、本明細書に開示される導電体を提供することにある。本発明の別の目的は、電気絶縁コーティングが酸化アルミニウムをさらに含み、コアの外面との界面を有し、酸化アルミニウムの濃度は、コアの外面との界面でより大きく、界面から離れるにつれて減少する請求項５に記載の導電体を提供することにある。
【００２４】
本発明の別の目的は、電気絶縁コーティングが、電気絶縁コーティングでコーティングされる前の露出のコアの表面積より少なくとも１００倍大きい表面積を有する、本明細書に開示される導電体を提供することにある。本発明の別の目的は、電気絶縁コーティングが電気セラミックコーティングである、本明細書に開示される導電体を提供することにある。
【００２５】
本発明の別の目的は、コーティングを取り囲む電気絶縁シェルをさらに含み、コーティングがシェルとコアとの間に位置する、本明細書に開示される導電体を提供することにある。本発明の別の目的は、電気絶縁シェルが、エナメル、シーラント、有機コーティングを含む、本明細書に開示される導電体を提供することにある。
【００２６】
本発明の別の目的は、少なくとも１つのシグナルおよび電力を送信するためのワイヤハーネスであって、本明細書に開示された導電体から形成された少なくとも１本のワイヤを備えるワイヤハーネスを提供することにある。本発明の別の目的は、導電体から形成される少なくとも１本のワイヤが１２０ボルト以下の回路の一部である、本明細書で開示されるワイヤハーネスを提供することにある。
【００２７】
本発明の別の目的は、本明細書で開示される導電体を含む巻線を含む電気機械を提供することにある。本発明の更なる目的は、巻線が可動巻線又は固定巻線である電気機械を提供することにある。
【００２８】
本発明の別の目的は、電気絶縁コーティングを以下の工程、
露出のワイヤを電気絶縁コーティングの前駆体を有する水溶液を含有する浴と接触させ、露出のワイヤはコアを提供する、
露出のワイヤと電気的に接続された電化装置を動作させて、高電圧および高電流で露出のワイヤに通電する、および
露出のワイヤを浴中の前駆体と電気化学的に反応させ、ワイヤの外面に電気絶縁コーティングを堆積させ、それによってコーティングされた導電体を製造する工程とを含む方法によって電気絶縁コーティングが形成される、本明細書で開示される導電体を提供することにある。本発明のさらなる目的は、方法は、さらには、以下の工程、
陰極接続を有し、電気絶縁コーティングのための前駆体を含む水溶液を含む浴に露出のワイヤを連続して供給する、
帯電した露出のワイヤを、陰極接続が存在し、電気絶縁コーティングのための前駆体を含む水溶液に通し、それにより水溶液を介して帯電した露出のコアから陰極接続に、ワイヤの電気化学的反応をもたらすのに十分な滞留時間、電流を通す、および
続けて浴からコーティングされた導電体を除去することを含む導電体を提供することにある。
【図面の簡単な説明】
【００２９】
【図１】図１は、一実施形態による電気絶縁コーティングでオーバーコートされたワイヤとしての導電体の断面図である。
【図２】図２は、別の実施形態による電気絶縁コーティングでオーバーコートされたワイヤとしての導電体の断面図である。
【図３】図３は、コイル内のマグネットワイヤとして導電体を有する電気機械の概略図である。
【図４】図４は、一次コイルおよび二次コイル内のマグネットワイヤとして導電体を有する変圧器の概略図を示す。
【図５】図５は、一実施形態による導電体を含むボイスコイルを有するスピーカーの概略図である。
【図６】図６は、一実施形態による導電体を含む自動車のワイヤリングハーネスを示す。
【図７】図７は、一実施形態による導電体をコーティングするためのプロセスステップの概略図を示す。
【発明を実施するための形態】
【００３０】
本発明者らに現在知られている本発明の実施の最良の形態を構成する本発明の組成物、実施形態および方法を詳細に参照する。図は必ずしも縮尺通りではない。しかし、開示された実施形態は、様々なそして代替の形態で実施することができる本発明の単なる例示と理解されるべきものである。したがって、本明細書に開示された特定の詳細は、限定するものとして解釈されるべきではなく、本発明の任意の側面の単なる代表的な基礎として、及び／又は、本発明を様々に使用するために当業者に教示するための代表的な基礎として解釈されるべきでものである。特定の構成要素および／または条件が当然変化し得るので、本発明は以下に記載される特定の実施形態および方法に限定されないことも理解されるべきである。さらに、本明細書で使用される用語は、本発明の特定の実施形態を説明する目的でのみ使用され、決して限定するものではない。
【００３１】
実施例を除いて、または他に明示されている場合を除き、材料の量または反応および／または使用の条件を示す本明細書中における全ての数量は、本発明の最も広い範囲を記載するにおいて用語「約」によって修飾されるものとして理解されるべきである。また、反対のことが明示的に述べられているのでなければ：パーセント、「部の」、および比率値は重量による。；本発明と関連する所与の目的で適切な材料の群またはクラスの記載は、該群またはクラスのメンバーのいずれかの２以上の混合物が同等に適切であることを意味する。；化学用語における構成要素の記載は、明細書中で特定されたいずれかの組合せへの添加時点における構成要素に言及し、一旦混合された混合物の構成要素の間での他の化学相互作用を必ずしも排除しないものである。；頭字語や他の略語の最初の定義が、本明細書での同じ略語の以後の全ての使用に適用され、最初に定義された略語の通常の文法上の変形に準用する。；明示的に反する記述がない限り、物性の測定は、同じ物性について以前又はそれ以後に参照されるような同様の手法で決定される。；  
【００３２】
単数形「ａ」、「ａｎ」および「ｔｈｅ」は、文脈が明確にそうでないことを示さない限り、複数の指示対象を含むことにも留意しなければならない。例えば、単数形の構成要素への言及は、複数の構成要素を含むことを意図する。    
【００３３】
刊行物が参照されている本出願を通して、これらの刊行物の開示は、本発明が関係する技術水準をより完全に説明するために、参照により本明細書に組み込まれる。
【００３４】
本明細書で使用される用語「均質な」は、全体にわたって同じ組成を有する層を意味する。改良形態では、この用語は、１００ｎｍより大きいサイズスケールで同じ組成を有する層を意味する。例えば、均質な層は、バインダー、および特に樹脂バインダー内に分散された粒子を有する層ではない。本明細書で使用される用語「絶縁性」は、電気抵抗として測定される電気絶縁特性を指す。
【００３５】
図１は、一実施形態による導電体１０の断面図を示す。導電体は、ワイヤ１２として提供することができ、図示のような円形、長方形、台形、および当技術分野で知られている他のものを含む様々な断面形状を有してもよい。導電体は、図示のように、複数の孔１６を有するコーティング１４でコーティングされた単一のストランドであってもよい。孔１６は、本明細書に記載されているコーティングされたワイヤの増加した表面積の少なくとも一部を画定する。望ましくは、ワイヤ１２または他の導電体は、アルミニウムまたは種々のアルミニウム合金を使用して形成されてもよく、コーティング１４は、酸化アルミニウムに加えてまたは酸化アルミニウムの代わりに金属酸化物を含む電気セラミックコーティングであってもよい。
【００３６】
他の実施形態では、導電体は、個々のストランドが個別にコーティングされているか、束としてコーティングされている多撚ワイヤまたは編組ワイヤのような、ワイヤの束であってもよい。導体を形成するワイヤの束の場合、ワイヤの一部のみをコーティングしてもよい。一変形では、周辺ワイヤのすべてが電気絶縁コーティングでコーティングされ、変形では、内部ワイヤの少なくとも１つが電気絶縁コーティングでコーティングされる。いくつかの用途では、束内の全てのワイヤが電気絶縁コーティングでコーティングされる。
【００３７】
従来、マグネットワイヤおよび低電圧ワイヤなどの導電体は、一般に、有機材料またはエナメルからなる電気絶縁層で覆われており、絶縁層を設けるために、しばしば２つの異なる組成のポリマーフィルムおよび／または繊維絶縁体の１〜４層を必要とし得る。最も頑丈な有機フィルムでさえも、わずか最高約２４０℃の温度の耐性があるのみである。本開示によるコーティング１４は、改善された高温耐性を提供し、マグネットワイヤおよび低電圧ワイヤ上のコーティング１４が、６００℃を超える温度に耐性を有する絶縁性を有する。コーティング１４は、アルミニウムワイヤに化学的に結合され、コーティングの電気絶縁特性が温度サイクルによって破壊されない。さらに、電気化学的コーティング１４は、コーティングに損傷を与えたり、電気絶縁特性を失ったりすることなく、大きな温度変化および熱衝撃に対する回復力を示す。電気化学的コーティングでコーティングされたワイヤはまた、腐食から保護され、これは、電気セラミックコーティングの密閉されていない用途と、第１の層としての電気セラミックコーティングと、その後の他の絶縁層とを有する絶縁ワイヤの両方に有益である。
【００３８】
電気セラミックコーティングは、露出したアルミニウムワイヤ表面積と比較して、有機層の界面における密接な接触による有機層および電気セラミックコーティングの増加した表面積による電気コーティングによって、アルミニウムワイヤの改善された接着および密封を提供する。電気セラミックコーティングはまた、アルミニウムワイヤと、アルミニウムワイヤ上の外側有機コーティングに浸透する水分または凝結物との間の障壁としても働く。
【００３９】
本開示の１つの態様では、アルミニウムまたはアルミニウム合金導体は、コーティングされたワイヤ上に追加の絶縁またはコーティングなしで、導体に化学的に結合された少なくとも１つの非アルミニウム金属酸化物を含む電気絶縁金属酸化物コーティング層を有する。導電体上のコーティングが他の方法で封止されていない場合には、望ましくは、電気的適用は１２０ボルト以下で６４０℃に近いアプリケーションで動作することができる。マグネットワイヤは、そのような導体の使用の一例である。マグネットワイヤは、電気エネルギーを磁気エネルギーに、磁気エネルギーを電気エネルギー変えるために、様々な用途で多くの電気装置に広く使用されている。磁気エネルギーは、電気エネルギーを変更または生成するために使用することができ、；機械的運動、たとえば、音声作動（ｓｏｕｎｄ  ａｃｔｕａｔｉｏｎ）または物理的作動など生成する。このようなワイヤを使用する適切な例には、電気モーター；ドリルなどの電動工具；変圧器の巻線；携帯電話充電器のステップダウントランス；電磁石；例えば、回路基板に使用するインダクタ；種々のセンサ；可変差動トランスデューサ；ソレノイド；スピーカーなどが挙げられる。
【００４０】
代わりに、極端な耐熱性が要求されない場合、このようなより高い電圧で絶縁できる材料で適切に封止されているかまたはコーティングされていれば、電気セラミックコーティングワイヤは１２０ボルトより高い高電圧用途に使用することができる。ワイヤは、電気セラミックコーティング導体の耐破壊性を高めるために、当技術分野で公知の多数のシーラーおよび有機層を使用することができ、より高い電圧は、導体１０の電気絶縁の損失をもたらさない。本開示のこの態様の適切な用途には、塩水、化学プラントなどの腐食性環境で使用する導体が含まれ、自動車、海洋、工業および航空宇宙用途に有用である。
【００４１】
本開示の別の態様では、図２に示すように、酸化物層１４は、導体１０上の電気絶縁体の最も内側のベース層であり、従来の有機コーティングまたはエナメルまたは上述のシェルなどの電気技術で知られている１以上の追加の絶縁体層１８で被覆される。そのような配線の適切な例は、安全およびセンサ配線用であってもよい。これは、とくに、たとえばブレーキライト、テールライト、トレーラーライト、エアバッグ用途などの重要な配線の短絡を防止するために、自動車用途に特に役立つ。ホットスポット、塩または他の腐食性環境に曝されることによって溶融、焼成、腐食などにより外側の従来の有機絶縁体１８が損なわれると、金属酸化物の内側ベースコーティング層は導体１０の短絡を防止する。
【００４２】
市販の有機コーティングワイヤ製品とは異なり、本発明による導電体は、劣化することなく高い動作温度を維持することができる。純粋なアルミニウムの融点は６６０℃であり、電気セラミックコーティングは溶融せず、その温度を超えても十分に損傷を受けないままであり、図１によるコーティングされたワイヤの損傷モードとしての絶縁体の熱劣化が低減される。ほとんどの有機コーティング、例えば、エナメル加工された製品は約９０〜２４０℃で劣化し始め、酸化アルミニウム陽極酸化フィルムは、３００〜４５０℃で亀裂や腐食を起こすが、本発明による絶縁コーティング１４は、６２０℃までの温度でテストし、７００℃の熱源と接触すると、外観に目に見える変化がなく、さらに重要なことに、高い電気抵抗を維持する。これにより、導体は、ソレノイド、電気機械のステータ、コイル、チョークおよび変圧器などの電磁駆動装置の高温用途に特に有用となる。
【００４３】
熱的サイクリングは、電気装置の耐久性の重要な尺度であり、特に、電気装置用のいくつかの電気モーター、アダプター、充電器など、装置が断続的に使用される場合に重要である。本発明のコーティングは、電気絶縁不良を有することなく、約８００℃の温度差に亘って熱サイクリングに耐性がある。すなわち、本開示によるコーティングを有する導体は、導体の短絡を全く経験しない。
【００４４】
本発明の別の態様では、本開示によるコーティングされたマグネットワイヤのコイルを含む製品が提供され、物品は、変圧器、インダクタ、モーター、スピーカー、ハードディスクヘッドアクチュエータ、電磁石、および他の電磁コイルまたは巻線を含む装置から選択することができる。そのような物品は、同じ電力定格の例えばモーターなどを提供し、モーター重量が大幅に減り、温度性能の範囲が広がることで、絶縁体を損傷することなく、例えばソレノイドやモーターの高温動作が可能となり、装置の故障を防止する。アルミニウムは銅の密度の１／３未満であり、アルミニウム導体は等しい抵抗および等しい長さの銅導体の約１／２の重量を有する。わずかミクロン厚の絶縁コーティングによる軽量化は、製品の軽量化により長期的な省エネをもたらす航空宇宙および自動車用途に特に有用である。より軽量のアルミニウム導体は、可動巻線、たとえば、回転巻線などに使用されるマグネットワイヤの銅と比較して優れた性能も提供する。アルミニウムの質量が小さいと、可動巻線の慣性が低くなり、可動コイルの感度および応答が向上する。
【００４５】
電気機械は、電気モーター、発電機、または磁気コイルを使用する別の装置であってもよい。電気機械は、電気を運動または運動を電気に変換するように構成された電気機械エネルギー変換装置であってもよい。電気機械は、電気、たとえば電気エネルギーを磁力に変換する装置であってもよい。電気機械の例には、トランスデューサ、ハードディスクヘッドアクチュエータ、ソレノイド、電気モーター、発電機、オルタネータ、音声コイルまたはスピーカーコイルなどが含まれる。一例では、電気機械が図３に示さる。図示の電気機械は電動モーターであり、磁石２２、ロータ２４およびステータ２６を有する。ステータ２６には、磁石ワイヤのコイル２０が設けらる。電気モーターは、直流（ＤＣ）、交流（ＡＣ）、自己整流、外部整流、ブラシレス、非同期、同期などを含む巻線またはコイルを有する多数のタイプのモーターのいずれか１つであってもよい。
【００４６】
別の例では、ロータにコイルが設けられる。コイル２０は、界磁巻線および／または電機子巻線として設けられてもよい。コイル２０内のマグネットワイヤは、本開示によるコーティングされた導電体であってもよく、図１または図２に図示され説明される。
【００４７】
別の例では、別の電気機械が図４に示される。電気機械は、電気を磁力に変換し、可能であれば電気に変換する。電気機械装置の例には、変圧器、インダクタ、電磁石などが含まれる。図示の電気機械は、マグネティックコア３２、一次コイル３４および二次コイル３６を有する変圧器３１である。両コイル３４、３６にはマグネットワイヤ３０が設けられる。Ｖ１およびＶ２は、一方のコイルの電圧を他方のコイルの異なる電圧に変換した結果生じる２つの異なる電圧を表す。マグネットワイヤ３０は、本開示によるコーティングされた導電体であってもよく、図１または図２に図示され説明される。
【００４８】
さらに別の実施形態では、ボイスコイルアクチュエータが図５に示される。ボイスコイルアクチュエータは、スピーカー、トランスデューサ、および他の用途に使用され得る。図示のボイスコイルアクチュエータは、ボイスコイル４０、磁石４２、信号入力部４４と、ダイヤフラム４６、およびフレーム４８を有するスピーカー４１である。電気信号がボイスコイルに印加されると、磁石とコイルとが相互作用し、ダイヤフラム４６を前後に動かして音を発生させる機械的力を発生する。ボイスコイル４０にはマグネットワイヤが設けられる。コイル４０内のマグネットワイヤは、本開示による図１または図２に図示および説明されるコーティングされた導電体であってもよい。
【００４９】
さらなる実施形態では、ソレノイドには、図１に説明および図示される導電体を有するマグネットワイヤコイルが設けられる。マグネットワイヤを有するソレノイドの例には、バルブ、ドアロック機構などが含まれる。長期間にわたってオープンにしなければならない通常閉鎖ソレノイドは、本開示の絶縁コーティングの耐久性が大幅に向上するため、耐久性が改善され、不具合なく作業をし続ける。
【００５０】
別の実施形態では、ワイヤリングハーネスが図６に示される。ワイヤリングハーネスは、コンポーネント間で信号および／または電力を伝送するために使用してもよい。ワイヤリングハーネスは、自動車、航空宇宙、海洋、消費者製品などの様々な用途に使用することができる。図示のワイヤリングハーネスは、各端部に種々のコネクタを有するワイヤの束を有する。ハーネスの各ワイヤ５０は、図１に説明し図示した導電体であってもよい。別の例では、ハーネスの各ワイヤ５０は、図２に説明し図示した電気コネクタであってもよい。
【００５１】
一態様では、初期絶縁特性、すなわち絶縁コーティングのコンダクタンスに対する電気抵抗、および高温暴露後の絶縁特性は、未使用の銅マグネットワイヤよりも著しく高いままである。別の態様では、本発明によりコーティングされたアルミニウム導体は、銅に比べて迷走電流（ｓｔｒａｙ  ｃｕｒｒｅｎｔ）損失が低く、これは従来の製品よりも改善され、銅よりも安価である。
【００５２】
改良形態では、絶縁コーティング１４は、絶縁コーティングの総重量の少なくとも１０重量％の酸化アルミニウムおよび酸化アルミニウムではない少なくとも１つの金属酸化物を含む。別の改良形態では、絶縁電気セラミックコーティング１４は、コーティングの総重量の少なくとも５、１０、１５、２０、２５、または３０重量パーセントの量の酸化アルミニウムを含むことができ、独立して、酸化アルミニウムをコーティングの総重量の多くても８０、７５、７０、６０、５０または４０重量パーセントの量で含むことができる。
【００５３】
いくつかの実施形態では、酸化アルミニウム以外の金属酸化物は、絶縁コーティングの全重量の少なくとも１０、１５、２０、２５、３０、３５、４０、４５、または５０重量パーセントの量で存在し、コーティングの総重量の多くても９５、９０、８５、８０、７５、７０、６５、６０、５５重量パーセントの量で存在する。
【００５４】
電気絶縁電気セラミックコーティング１４は、導体またはワイヤ基板表面に直接化学的に結合され、金属表面との界面を有する。少なくとも部分的に金属表面から電気セラミックコーティング１４へのアルミニウムを含むことは、コーティングの改善された接着性を提供する。一変形では、酸化アルミニウムの濃度は、絶縁電気セラミックコーティングの厚さにわたって変化し、酸化アルミニウムの量は、コーティング基材界面でより大きく、一般に、ワイヤ基板金属表面から距離が増加するにつれて減少する。例えば、アルミニウム濃度は、界面から０．１ミクロンで、界面から３、５、７、または１０ミクロンよりも１０〜５０％大きくなってもよい。
【００５５】
一例では、酸化アルミニウム以外の金属酸化物には二酸化チタンが含まれる。酸化アルミニウム以外の好適な金属酸化物の例には、限定されないが、酸化チタン、酸化ジルコニウム、酸化ハフニウム、酸化スズ、酸化ゲルマニウム、酸化ホウ素、酸化鉄、酸化銅、酸化マンガン、酸化コバルト、酸化セリウム、酸化モリブデン、酸化タングステン、酸化イットリウム、酸化ビスマス、酸化亜鉛、酸化バナジウム、またはそれらの組み合わせを含む酸化物コーティングが含まれる。酸化物コーティングは、以下に詳述するように調製された均質な電気セラミック層であることが有利である。絶縁コーティング１４は、酸化アルミニウムおよび酸化アルミニウム以外の酸化物を均質な形態で組み合わせて含むことができ、その結果絶縁電気セラミックコーティングは全体にわたって同一であり得る。代わりに、コーティング１４は、酸化アルミニウムおよび他の金属酸化物の組み合わせを、酸化アルミニウムのドメイン（例えば、粒子または微結晶）および酸化アルミニウム以外の金属酸化物または酸化物のドメインを有する形態で含むことができる。電気セラミックコーティング１４は、非晶質および結晶質の領域を有してもよい。
【００５６】
この変形は、酸化物混合物を保持するバインダー樹脂またはマトリックスを含まない。コーティング１４は、焼結されたモノリス、ケーシングまたはセラミック体またはルーズ（ｌｏｏｓ）または圧縮された粉末酸化物を含まず、代わりにアルミニウムまたはアルミニウム合金ワイヤに化学的に結合されたコーティングである。
【００５７】
改良形態では、コーティング１４は、下にある露出のアルミニウムまたはアルミニウム合金ワイヤと直接接触してもよく、環境に曝されてもよい。コーティング１４は、露出のワイヤ１２のための電気絶縁コーティングを提供し、アルミニウムなどの露出のワイヤ１２よりも高い抵抗率を有する。導体１０のワイヤ１２をコーティングすることにより、ワイヤは電気的に絶縁され、使用中にワイヤが短絡するのを防止する。
【００５８】
一例では、コーティングは二酸化チタンで提供される。電気絶縁コーティング１４は、１、２、３、４、５、６、７、１０、１５、２０または３０メガオームの電気抵抗を有することができる。別の例では、電気絶縁コーティング１４は、１センチメートル当たり３、４、５、６、７、１０、１５、２０または３０メガオームの電気抵抗を有することができる。一例では、コーティング１４は、コーティングプロセスの後であって、導電体がアプリケーションで使用される前に、１０、１５、２０、２５、または３０メガオームの電気抵抗を有することができる。別の例では、コーティング１４は、コーティングプロセスの後であって、導電体がアプリケーションで使用される前に、センチメートル当たり１０、１５、２０、２５、または３０メガオームの電気抵抗を有することができる。
【００５９】
二酸化チタンは比較的高いバンドギャップを有する半導体材料である。本明細書に開示された二酸化チタンおよび酸化アルミニウムを含有する電気セラミックコーティングを、ＧＷ  Ｉｎｓｔｅｋ  Ｍｏｄｅｌ  ＧＰＴ  ８１５、絶縁破壊試験装置を用いてＡＳＴＭ  Ｄ  １４９−０９（２０１３）テスト仕様書に従って、絶縁耐力についてテストした。測定は、コーティング１４がＡＳＴＭ  Ｄ１４９−０９（２０１３）で測定して、１０マイクロメートルで１８０〜３００ボルトの絶縁耐力を有したことを示す。このように、コーティング１４は、わずかのボルトから１２０ボルトの範囲の用途で、導体１０の唯一の電気絶縁体として使用することができる。アプリケーション時に材料の絶縁耐力以上の電圧を使用すると、材料が電流のリークを起こす可能性がある。有機、例えば、プラスチック絶縁体と比較したアルミニウムワイヤ上の二酸化チタンコーティングの利点は、１２０ボルトを超える短期間の電圧変化が、より低い電圧でコーティングの絶縁能力に恒久的な損傷を与えることなく、リークを可能とすることができることである。これに対し、有機コーティングされたワイヤの短絡は、不可逆的に絶縁に損傷を与え、ワイヤ内に永久的なアークスポットまたはショートを生成する。
【００６０】
さらに、本明細書に記載のコーティング１４は、以下の例に示すように、コーティングの電気抵抗を維持しながら、約６００、６１０、６２０、６３０または６４０℃まで、または下にあるワイヤ１２の融点付近まで繰り返し加熱することができる。これにより、従来の絶縁コーティングでは利用できないであろう高温用途にコーティング１４が有用となる。
【００６１】
絶縁コーティング１４は、通常、露出のワイヤ表面積と比較してワイヤ表面積を増加させる。増加した表面積は、改善された対流冷却だけでなく、ワイヤからの放射放出の増加をもたらす。これは、種々の高温用途または装置における導電体１０または装置自体の熱管理を助けることができる。これに関して、コーティング１４は、コーティングでコーティングされる前に露出のワイヤ（例えば、アルミニウムまたはアルミニウム合金）の表面積より１０倍および１０００倍の表面積を有することができる。改良形態では、コーティング１４は、絶縁コーティングでコーティングされる前の露出のワイヤの表面積の少なくとも１００倍の表面積を有することができる。別の改良形態では、コーティング１４は、絶縁コーティングでコーティングされる前の露出のワイヤの表面積よりも約７００倍大きい表面積を有することができる。表面積は、例えばＡＳＴＭ  Ｃ  １２７４−１２によって示されているＢＥＴ法によって測定することができ、その全開示は参照により本明細書に組み込まれる。
【００６２】
他の改良形態では、コーティング１４は、典型的には、下にあるコーティングされたワイヤ、たとえば、露出のワイヤの表面積よりも約１０、２０、３０、４０、５０、６０、７０、８０、９０、１００、１２０、１３０、１４０、１５０、１７０、１８０、１９０、２００倍大きい表面積を有する。さらなる改良形態では、コーティング１４は、その下にあるコーティングされたワイヤ、たとえば、露出のワイヤの表面積よりも１００〜１０００倍大きい表面積を有する。さらに別の改良形態では、コーティング１４は、典型的には、その下にあるコーティングされたワイヤ、たとえば、露出のワイヤの表面積よりも１０００、５００、４００、３５０、３００、２５０または２２５未満倍の表面積を有する。一般に、その上に堆積された電気セラミックコーティングを有するワイヤは、下にあるコーティングされたワイヤの表面積より、１０、２０、３０、４０、５０、６０、７０、８０、９０、１００、１２０、１３０、１４０、１５０、１７０、または２００倍大きく、１０００、９５０、９００、８５０、８００、７５０、７００、６５０、６００、５５０、５００、４５０、４００、３５０、３００、２５０、２２５未満倍である。
【００６３】
一例によれば、コーティング１４は、ワイヤの表面積を１〜２桁、すなわち１０倍または１００倍など増加させる。さらなる例では、コーティングのＢＥＴ表面積は、露出の金属ワイヤのＢＥＴ表面積の１４０〜７００倍であり、８００ｍｇ／平方フィートの重量を有する。別の例では、絶縁コーティング１４の表面積は、断面積の１００〜１０００倍の範囲内であり得、さらなる例では、断面積の７００倍であり得る。
【００６４】
絶縁電気セラミックコーティングは、典型的には、紫外ワイヤ（ＵＶ）光において安定である。さらに、コーティング１４は耐引掻性であってもよく、剥離、クラッキングまたは破損することなくワイヤ１２またはコーティングされたワイヤと伴に曲げることができる。コーティング１４は、十分に薄く、導電体の全重量は著しく増加しない。一例では、絶縁コーティングは、一般に少なくとも約１、３、５、７、９、１０、１１、１２ミクロンの厚さであり、一般に約２５、２０、２８、１６、１５、１４、または１３ミクロンの厚さを超えない。さらなる例では、絶縁コーティングは厚さが０．５〜５０ミクロンである。いくつかの例では、絶縁コーティングは、厚さおよび化学組成に応じて、基材の質量を４〜２０ｇ／ｍ２に増加させる。
【００６５】
コーティング１４は、典型的には、ワイヤ１２の周囲に一定またはほぼ一定の厚さを有する均一なコーティングであってもよい。望ましくは、この均一性は、研磨、研削または他のコーティングの除去の非存在下で達成される。一実施形態では、厚さは、０〜２５％、例えば少なくとも１、３、５、７、９または１０％であり、および望ましくは２５、２０、１８、１６、１４または１２％を超えない範囲で変化してもよく、厚いコーティングで許容される範囲がより大きい。電気絶縁電気セラミックコーティングは、露出のワイヤ１２に電気絶縁を与える。ワイヤ上のコーティング１４は、０Ｔ−１ＴのＴ−ベンドテストに合格し、高い曲げ強度およびワイヤへの高い接着性を示し、使用時に風化条件および力を受けた時の柔軟性を与えることが示されている。
【００６６】
コーティング１４は、複数の孔１６を有してもよい。これらの孔１６は、上述したコーティングされたワイヤの増加した表面積の少なくとも一部を画定する。孔１６はまた、有機絶縁層または追加の高電圧シーラーなどの導体１０上の任意の追加のコーティングまたはシェルの化学的および機械的接着性の向上のための表面を提供してもよい。
【００６７】
上述のように、ワイヤ１２は、その表面上に配された高表面積、高電気抵抗コーティングを含む。特に、これらのコーティングは、米国特許第６，７９７，１４７号、第６，９１６，４１４号および第７，５７８，９２１号に記載の方法により調製することができ、その全体の開示は参照により本明細書に組み込まれる。一般に、コーティングは、露出のワイヤを電気セラミックコーティングのための前駆体を有する水溶液を含む浴と接触させることができる方法によって形成される。露出のワイヤは、高電圧および高電流で通電され、浴中の前駆体と電気化学的に反応して、ワイヤの外面に電気絶縁コーティングを提供する。本明細書で使用されるように、コーティング装置およびプロセスに使用される「高電圧」は、少なくとも約１４０ボルトから約８００ボルトまでのピーク電位を含み、本明細書で使用される「高電流」は、ワイヤ当たり少なくとも約２０アンペアおよび約１０００アンペアまでの有効電流を含む。
【００６８】
これらの値は、ワイヤ当たり少なくとも１０、２０、３０、４０または５０ｋＷの電力印加範囲内で連続コーティングプロセスを実施しながら、変更することができる。ワイヤに損傷を与えることなく、付加されたｋＷに耐える十分な断面積をワイヤが有する場合、より大きなｋＷをワイヤに適用することができる。
【００６９】
直流および／または交流を使用することができる。いくつかの実施形態では、電流は、約０．０１〜４０ミリ秒の周波数を有する矩形波形パターンであってもよい。  周波数は２５Ｈｚから２５、０００Ｈｚまで調整することができ、２００−２５、０００Ｈｚまたは１００−１０、０００Ｈｚのような高周波でもよい。波形は、任意のＡＣ、ＤＣまたはパルス化されたＤＣ電流の正弦波、三角波、および／または矩形波、重ね合わせた波形、たとえば、ＤＣ波形上のＡＣ波形を含む複雑な波形を含むことができる。
【００７０】
高電流は、ワイヤ当たり約２０〜１０００アンペア以上の実効電流である。ワイヤサイズが大きくなると、ワイヤを損傷することなく送電能力が向上する。電解コーティングの間、ワイヤを通る電流が多すぎるとワイヤの過度の加熱を招き、ワイヤの脆化を招く。コーティングされるワイヤのゲージに応じて、電流量は、ワイヤ、すなわち高張力ワイヤ用の一本の束当たり少なくとも２０、３０、４０、５０、６０、７０、８０、９０または１００アンペアであり、好ましくは１０００、８００、６００、４００、３００、２００、１８０、１６０、１４０、１２０アンペアを超えないように調整されてもよい。印加される電流は、交流、非対称交流、直流またはパルス直流であってもよい。いくつかの例では、直流が使用され、オン／オフ波形として印加されてもよい。一実施形態では、波形の全周期は、少なくとも０．０１、０．１、１または１０ミリ秒であり、最大５０、４０、３０、２０または１５ミリ秒である。波形は、少なくとも０．１、０．３、０．６、１．０、１．２、１．５、１．７、２．０、２．２、２．５、２．８、３．０、５．０、１０．０、または無限の比まで調整することができ、ここで直流は常にオンになり、オフ部分はなく、ストレートＤＣとも呼ばれる。
【００７１】
一般に、滞留時間は約１、２、３、４、５、６、８または１０秒の範囲であり、少なくとも効率のためには、１８０、１６０、１４０、１２０、１００、６０、４５、３０、２０または１５秒を超えない。一例では、滞留時間は約５〜１０秒である。一般に、供給速度またはワイヤ速度は、所望のコーティング特性、たとえば、厚さ、表面積および抵〜から約２００フィート／分の範囲であることができる。滞留時間が維持されるならば、より高い速度を使用することができる。
【００７２】
別の実施形態では、コーティングの抵抗率は、電解浴中の電気セラミックコーティング前駆体の同一性を変えることで変更される。Ｔｉ、Ｚｒ、Ｚｎ、Ｈｆ、Ｓｎ、Ｂ、Ａｌ、Ｇｅ、Ｆｅ、Ｃｕ、Ｃｅ、Ｙ、Ｂｉ、Ｐ、Ｖ、Ｎｂ、Ｍｏ、Ｍｎ、ＷおよびＣｏを含んでもよい。一実施形態では、コーティングの特性は、水溶液のアルミニウムおよび／またはジルコニウム濃度を変えることによって調整される。酸化アルミニウムおよび／または酸化ジルコニウムを含めることにより、コーティングの特性、例えば、絶縁コーティングの耐摩耗性を調整することができる。電気絶縁コーティングを形成するために使用される化学前駆体は、好ましくは、以下の化学物質：クロム、シアン化物、亜硝酸イオン、シュウ酸塩、カーボネート；シリコン、例えば、シロキサン、オルガノシロキサン、シラン、ケイ酸塩；ヒドロキシルアミン、ナトリウムおよび硫黄を含まない。具体的には、本発明による方法で金属と直接接触した場合、本発明による電気セラミックコーティングの前駆体は、以下の成分：クロム、シアン化物、亜硝酸イオン、シュウ酸塩；カーボネート；シリコン、例えば、シロキサン、オルガノシロキサン、シラン、ケイ酸塩；ヒドロキシルアミン、ナトリウムおよび硫黄のそれぞれを好適度が増加する順に、好ましくは以下の最少化成分のそれぞれ独立して、１．０、０．３５、０．１０、０．０８、０．０４、０．０２、０．０１、０．００１または０．０００２％を超えないで含む。
【００７３】
導体１０に使用されるアルミニウムまたはアルミニウム合金ワイヤは、電気セラミック安定コーティングで連続的にコーティングすることができる。コーティングは、連続プロセス中に適用されてもよい。一例では、図７に示すように、連続プロセスが提供される。
【００７４】
図７のステップ６０では、金属がワイヤを形成し、これはプロセスの任意のステップである。金属材料から出発して、アルミニウムまたはアルミニウム合金を使用して露出のワイヤを生成するために、押出プロセス、延伸プロセス、または他の金属形成プロセスを使用することができる。代わりに、ステップ６０は、所望の形状の市販の露出のアルミニウムワイヤを入手し、コーティングラインに供給することを含むことができる。
【００７５】
本発明による方法では、露出のワイヤは、スプール、リールまたは他のワイヤキャリア上に設けられてもよく、ワイヤをコーティングプロセスに供給するために用いてもよい。望ましくは、コーティング工程に露出のワイヤを供給するためのワイヤキャリアは、露出のワイヤが巻回されるスプール、リール等を含む。露出のワイヤは、塗料、絶縁体、化成コーティングなどのような耐久性のある塗膜または被覆の非存在下の金属アルミニウムまたはアルミニウム合金の表面を有するワイヤを意味することは、当業者に理解されるであろう。露出のワイヤは、潤滑油、油、土壌、環境酸化によって形成された薄いアルミナ層、およびワイヤ表面への損傷を低減するために輸送時に適用される一時的な処理などの汚染物質を含むことがある。１つの非限定的な例では、ワイヤは、約１２０ボルトまでの電力アプリケーションで使用するため、導電体について当技術分野で知られている種々の直径を有することができる。
【００７６】
一実施形態では、露出のワイヤは、ブロック６２としてまとめて示される、ワイヤ用のコーティングサブプロセスを用いてコーティングされる。本発明によるプロセスは、より多くのまたはより少ない数のステップ、ステップの異なる変形、およびプロセスにおける様々なステップを、他の実施形態における図示されたフローチャートとは異なる順序で順序付けすることもできる。例えば、ワイヤ表面上に僅かな量の汚染物質しか有さない露出のワイヤは、前洗浄工程の非存在下でコーティングされてもよく、または著しく汚染されたワイヤは、洗浄、酸洗い、およびリンスなどのいくつかのサブ工程による前洗浄工程が有効である。
【００７７】
図７のステップ６４では、露出のワイヤを含むスプールＡは、例えば、コーティング装置の中または上に接続される。露出のワイヤ端部は、コーティング装置を介して供給され、スプールＢに接続される。スプールＢは、コーティングされたワイヤをその上に有するスプールとして示される。スプールＢ上のワイヤの短い部分は、動作前の装置の初期設定に基づいてコーティングされていなくてもよく、スプールＢへの露出のワイヤ端部の接続はスプールＢ上のコーティングされていないワイヤの短い初期長さを提供する。他の実施形態では、露出のワイヤは、金属成形または他の金属処理プロセスのような別のプロセスからコーティング装置に直接供給され、たとえば、スプールＡのような供給されたフィードスプールはない。同様に、コーティングされたワイヤは、収集スプールの代わりに、コーティング後に他の処理ステーション、エナメルまたは有機シェルまたはコーティングのための追加のコーティング工程などに直接供給されてもよい。コーティング溶液および帯電ワイヤを通って流れる電流が他の操作を妨げず、経済的または衛生的および安全性の観点から不都合ではないという条件で、上記の一体化プロセスを使用することができる。
【００７８】
ステップ６６において、装置内のワイヤは、本明細書で説明するように、高電流および高電圧に電化装置を用いて通電され、ワイヤは、コーティングのための化学前駆体を含む溶液の浴内で陽極として作用する。一例では、電化装置は、ワイヤがプロセスを介して供給されるときにワイヤの通過（ｐａｓｓａｇｅ）と共に回転する接触ホイールを有する回転スイッチであり、装置は液体水銀回転接点を含むことができる。陰極は浴内に設けられる。電化装置と陰極の両方が電源に電気的に接続され、電源が投入されると、電化装置によってワイヤに電流が流れ、陽極ワイヤから溶液を通って陰極に流れる。
【００７９】
ステップ６８では、モーターを動作し、ワイヤを浴に供給し、ワイヤをコーティングする。使用されるモーターの種類は、特に限定されず、例えば、電動モーター、内燃機関、空気圧または油圧力に基づくモーターなどが挙げられる。経済的な場合にのみ、電気モーターが好ましい。一実施形態では、ワイヤの速度は、フィードバックループに基づいて調整可能であり、たとえばリアルタイムでまたはそうでなければコントローラに測定されたコーティング厚さなどのコーティング機能に関するデータを提供する。一実施形態では、ワイヤ速度、モーターパラメータを監視するためのユーザインターフェースが設けられ、装置に関連する調整および／または他のデバイスで同じ変更を加えることができる。
【００８０】
ステップ７０では、スプレーシステム、酸またはアルカリ洗浄浴、超音波装置、脱酸素浴および／またはエアナイフなどの洗浄装置を作動させて、コーティング浴中に溶液を入れる前に露出のワイヤを洗浄することができる。一例では、スプレーシステムは、ワイヤを洗浄するための高圧の脱イオン水を提供する。洗浄プロセスは、コーティング堆積のためのより良好でより均一な基板表面を提供することができ、また、コーティング浴への破片または他の汚染物質の導入を低減することができる。
【００８１】
ステップ７２では、浴を通過するワイヤは、電気化学的プロセスによってコーティングされ、それにより、ワイヤの表面にセラミックコーティングを提供する。一実施形態では、浴中の溶液は、チタン源およびリン源を含むコーティング前駆体を含有する水溶液である。一例では、水溶液はＨ２ＴｉＦ６およびリン源を含む。基材および溶液からの金属の酸化物を含む電気セラミックコーティングがワイヤ表面上に堆積される。一実施形態では、酸化アルミニウムおよび二酸化チタンを含む酸化物コーティングが、アルミニウムワイヤの表面上に形成される。望ましくは、酸化アルミニウムは、１〜２５重量％の量でコーティング中に存在し、残りは、二酸化チタンおよび浴からの非ゼロの少量の元素を含む。一例では、コーティングは、絶縁コーティングの全重量の少なくとも５、１０、１５、２０または２５または３０重量パーセントの量の酸化アルミニウムを含む。
【００８２】
別の改良形態では、電気セラミックコーティングは、絶縁コーティングの総重量の多くても８０、７５、７０、６０、または５０、または４０重量パーセントの量の酸化アルミニウムを含む。典型的には、酸化アルミニウム以外の金属酸化物または酸化物は、絶縁コーティングの総重量の少なくとも２０、１０、１５、２０、２５、３０、３５、４０、４５または５０重量％の量で存在する。一変形形態では、酸化アルミニウムの濃度は、コーティング基材の界面で絶縁コーティングの厚さにわたってより大きく変化し、一般にワイヤ基材から距離が離れるにつれて減少する。例えば、アルミニウム濃度は、界面から０．１ミクロンでは、界面から３、５、７、または１０ミクロンよりも１０〜５０パーセント高くてもよい。
【００８３】
別の実施形態では、コーティングの抵抗率は、電解浴中の電気セラミックコーティング前駆体の同一性の変化によって変更される。Ｔｉ、Ｚｒ、Ｚｎ、Ｈｆ、Ｓｎ、Ｂ、Ａｌ、Ｇｅ、Ｆｅ、Ｃｕ、Ｃｅ、Ｙ、Ｂｉ、Ｐ、Ｖ、Ｎｂ、Ｍｏ、Ｍｎ、ＷおよびＣｏを含むことができる。一実施形態では、コーティングの特性は、水溶液のアルミニウムおよび／またはジルコニウム濃度を変えることによって調整される。酸化アルミニウムおよび／または酸化ジルコニウムを含めることにより、コーティングの特性、例えば、絶縁コーティングの色および／または耐摩耗性を調整することができる。
【００８４】
コーティングが形成されているときに、ワイヤの表面に沿って可視グローまたは可視光線放電が発生することがある。電気化学的プロセスは、プラズマプロセスであってもよい。ワイヤは、ワイヤの表面でチタンアニオンと反応する酸素ラジカルと陽極接続を提供することができ、チタニアのような酸化チタンを形成する。浴中の陰極接続部のプロトンは、水溶液中の水が電気分解されるときに水素ガスの形成をもたらし、望ましくは、１つ以上の任意のフードまたは排気システムによって制御および除去することができる。他の例では、他の化学溶液を用いてコーティングワイヤを提供することができる。
【００８５】
ステップ７４では、コントローラを含む制御システムが、モーターの速度およびワイヤの速度を制御するために使用される。ワイヤの速度を変えることによって、浴中のワイヤの滞留時間を制御することができ、それによってコーティングの厚さおよびワイヤからのアルミニウムの溶解量を他のプロセスパラメータと共に制御することができる。ワイヤのより長い滞留時間は、例えば、浴中の長い経路を画定することによって得ることもできる。コーティングの厚さはまた、使用される波形および／または電圧を変更することによって制御することができる。制御システムは、スプールＡおよびＢのスプール速度を調整するのにも有用である。スプールに設けられたワイヤの場合、ワイヤがスプールＡから引き出される際に浴を通る一定のワイヤ走行速度を維持するために、スプールＡの回転速度は、増加させることができ、各回転によって供給されるワイヤがより少量になることを補う。同様に、コーティングされたワイヤがスプールＢに集められる時は、ワイヤの同じ供給速度を維持するために、スプールＢの回転速度を減少させることができ、加えられたコーティングワイヤによるスプールＢの増大する外周をそれぞれ回転する際の集められたワイヤの増大する量を補う。
【００８６】
処理ラインの主なセクションに先立っておそらく３００ｍまたはそれ以上のワイヤを蓄えることができるアキュムレータを使用して、浴中のワイヤ速度および接触時間を制御することができる。制御システムはまた、浴に接続された冷却システムを制御して、溶液を冷却し、溶液温度を所定の範囲、望ましくは周囲温度、一般に約２０℃から１００、９５、９０、８０、７０、６０、５０または４０℃未満に維持することができる。
【００８７】
ステップ７６において、ワイヤが浴から出た後、コーティングされたワイヤ上に残っている余分な溶液を除去することができ、望ましくは、コーティングされたワイヤを水でリンスすることができる。一実施形態では、リンス水の有無にかかわらず、余分な溶液は、リサイクルプロセスで浴に戻すことができる。ステップ７８では、コーティングされたワイヤがスプールＢ上に集められる。スプールＡが空であるか空に近い場合、コーティングプロセス６２は停止され、コーティングされたワイヤを含むスプールＢが装置から取り外される。
【００８８】
コーティングプロセス６２は、単一のワイヤについて記載されているが、本明細書に記載されているように、各ワイヤが高電力で通電された状態で、複数のワイヤが同時に浴に供給されてもよい。複数のワイヤを同時にコーティングするには、アーク放電を避けるために、通電されたワイヤ間の間隔を最小限に保ち、各ワイヤは、別の電化装置に供給してもよく、別のスプールから供給し集めるようにする。
【実施例】
【００８９】
以下の例は、本発明の様々な実施形態を例示する。当業者は、本発明の精神および特許請求の範囲の範囲内にある多くの変形を認識するであろう。
【００９０】
例：  
例１：  
アルミニウムワイヤを、溶解したＴｉ、リン酸塩およびエッチャントを含む電解質中に浸漬した。アルミニウムワイヤは直径が０．７６ｍｍであり、浴中の滞留時間は４９０ボルト（ピーク電圧）および１８５アンペアで１０秒であった。ワイヤを電解質浴から除去し、コーティングの厚さおよび含有量を測定した。約１０ミクロンのチタニア含有電気セラミックコーティングが存在した。
【００９１】
チタニアコーティングワイヤを、製造業者によって絶縁コーティングで通常コーティングした市販のベンチマーク銅ワイヤ２本に対してテストした。銅ワイヤベンチマーク１は、有機絶縁コーティングでコーティングされた直径０．７４ｍｍの銅マグネットワイヤであった。ワイヤは、Ｓｅａｒｓから市販されている商品名１８Ｖ  ｃｏｒｄｌｅｓｓ  Ｃｒａｆｔｓｍａｎドリルからの電気ドリルモーターのワイヤコイルを取り外した。銅ワイヤベンチマーク２は、有機絶縁コーティングでコーティングされた直径０．６６ｍｍの市販の銅マグネットワイヤであった。ワイヤはＥＩＳ  Ｗｉｒｅ  ａｎｄ  Ｃａｂｌｅから市販されており、ワイヤ上の有機絶縁コーティングは、ポリアミドイミド、Ｔｈｅｒｍａｌ  ｃｌａｓｓ  ２００Ｃでオーバーコートされたポリエステル（アミド）（イミド）と製造業者によって報告される。すべての３つの試料のそのコーティングの初期電気絶縁性能についてテストした（以下の開始抵抗を参照）。すべての試料の抵抗を、コーティングの外面と試料のコア領域との間で測定し、コーティングが除去された試料については、ワイヤの外面から測定を行った。
【００９２】
テストＡでは、試料の第１のセットを８時間の滞留時間の間４５０℃に加熱し、周囲温度に冷却し、それらの抵抗を測定した。
【００９３】
試料の第２のセットをテストＢに供し、全ての試料を１時間の滞留時間の間６２０℃に加熱し、周囲温度に冷却し、それらの抵抗を測定した。
【００９４】
【表１】
2017526127.tif 000003
【００９５】
上記結果は、例１の露出のチタニアコートされたアルミニウム導電体が、４５０〜６２０℃の高温に曝された後、７メガオームの絶縁能力を維持したことを示す。これに対し、比較例１Ａおよびポリアミドイミドを使用した比較例１Ｂの有機コーティングは、これらの高温にさらされたときに絶縁特性を失った。
【００９６】
例２：  
絶縁テストおよびホットスポットテストを、電気セラミックコーティングの外面に適用された第２の絶縁有機層を有する本開示によるコーティングを有する導電体およびワイヤメーカーによって適用された絶縁有機層を有する市販の導電体に対して行った。
【００９７】
アルミニウムワイヤを、溶解したＴｉ、リン酸塩およびエッチャントを含む電解質中に浸漬した。アルミニウムワイヤの直径は０．７６ｍｍであり、浴中の滞留時間は４１０ボルト（ピーク電圧）で１０秒であった。ワイヤを電解質浴から取り出し、コーティングの厚さおよび含有量を測定した。約１０ミクロンのチタニア含有電気セラミックコーティングがアルミニウム導線上に存在した。チタニア含有コーティングの外面に０．３６ｍｍの厚さを有する追加の外側絶縁有機シースを施した。外側絶縁有機シースは、Ｓｏｌｖａｙ  Ｓｐｅｃｉａｌｔｙ  Ｐｏｌｙｍｅｒｓ  ＵＳＡ、ＬＬＣからＨａｌａｒ（登録商標）の商品名で市販されているエチレンクロロトリフルオロエチレン（ＥＣＴＦＥフルオロポリマー）であった。
【００９８】
チタニアコーティングワイヤを、標準自動車トレーラヒッチワイヤハーネスから採取した市販のベンチマーク銅ワイヤ導体に対してテストした。導体の全体の直径は２．４ｍｍであり、１．０２４ｍｍ（１８ゲージ）の多撚銅ワイヤ束を含む。銅ワイヤ束を、約０．６９ｍｍの計算された厚さを有する厚い従来の絶縁層で覆った。
【００９９】
電気抵抗は、試料の外面と試料のコア領域との間で測定した。すべての試料のコーティングの初期絶縁性能をテストした（以下の「初期抵抗」を参照）。すべての試料を外側有機絶縁層部分を除去するのに十分な時間、ホットプレート上に置き、周囲温度に冷却し、それらの抵抗を測定した。ホットプレートは７００℃の温度を有していたが、絶縁体を破壊するのに要する短かい時間であったためにアルミニウムワイヤを溶融せず、またアルミニウムワイヤ上の電気セラミックコーティングの表面積が大きいために可能となった。
【０１００】
【表２】
2017526127.tif 000004
【０１０１】
上記の結果は、例２の有機コーティングの外層および内側チタニア含有絶縁層でコーティングされたアルミニウム導電体が、比較例２の従来の有機絶縁体（２４メガオーム）よりも２０％より高い初期絶縁性能（＞３０メガオーム）を有することを示す。上記の結果はまた、例２のチタニアコーティングアルミニウム導電体が、有機絶縁外層の炭化および破壊後に４メガオームの絶縁能力を維持したことを示す。これに対し、比較例２の有機コーティングは、その絶縁特性を失い、これらの高温にさらされたときに破壊される。
【０１０２】
例３：  
熱衝撃試験を、二酸化チタンと酸化アルミニウムとを含む金属酸化物コーティングを有する本開示によるコーティングアルミニウム合金導体の試料と、従来の陽極酸化アルミニウム合金導体の試料に対して行った。従来の陽極酸化されたアルミニウム合金導体は、クラス１硫酸陽極酸化プロセスで陽極酸化され、得られた酸化層は、比較例３の試料で約１８ミクロンの厚さであった。
【０１０３】
アルミニウム合金ワイヤの試料を、溶解したＴｉ、リン酸塩およびエッチャントを含む電解質中に浸漬した。アルミニウム合金ワイヤ試料は、直径０．７６ｍｍであり、浴中の滞留時間は、４１０ボルト（ピーク電圧）で１０秒であった。アルミニウム合金ワイヤ試料を電解浴から取り出し、コーティングの厚さおよび含有量を測定した。例３のアルミニウム合金ワイヤ試料上に約１０ミクロンのチタニア含有電気セラミックコーティングが存在した。
【０１０４】
コーティングされたアルミニウム合金試料のそれぞれの初期電気抵抗を測定し、外観を記録した。コーティングされたアルミニウム合金試料を６００℃のオーブンに１時間入れ、６００℃のピーク金属温度に達した後、−１９７℃の液体窒素に５分間直接移した。試料を液体窒素から取り出し、周囲温度または室温に温めた。耐性を再測定し、外観を記録した。
【０１０５】
【表３】
2017526127.tif 000005
【０１０６】
以上の結果から、例３の露出のチタニアコーティングアルミニウム合金導電体は、いくらかの抵抗の低下を示したが、６００℃の高温および７９７℃のΔΤによって引き起こされる突然の熱衝撃に曝された後で７メガオームの絶縁能力を維持した。これに対し、比較例３の陽極酸化されたアルミニウム合金導電体は、最初は、許容される絶縁能力を有するが、熱衝撃試験に曝されたときに実質的に全ての絶縁能力を失い、例３のコーティングの抵抗の１×１０−５未満であった。比較例３はまた、アルミナコーティングの剥離および剥がれを示した。
【０１０７】
例示的な実施形態について上述するが、これらの実施形態は、本発明のすべての可能な形態を説明することを意図しない。むしろ、本明細書で使用される用語は、限定ではなく説明のための用語であり、本発明の精神および範囲から逸脱することなく様々な変更を行うことができることが理解される。さらに、様々な実施形態の特徴を組み合わせて、本発明のさらなる実施形態を形成することができる。
【図１】
2017526127.tif 000006
【図２】
2017526127.tif 000007
【図３】
2017526127.tif 000008
【図４】
2017526127.tif 000009
【図５】
2017526127.tif 000010
【図６】
2017526127.tif 000011
【図７】
2017526127.tif 000012
【国際調査報告】
2017526127.tif 000013